(6) JP 2017-66263 A 2017.4.6 ジオール、３官能性のポリカプロラクトントリオール及び４官能性のポリカプロラクトン テトラオールなどが挙げられるが、塗膜硬度と⾃⼰修復性とのバランスの点から、ポリカ プロラクトントリオールが好ましい。上記ポリオールは、単独で使⽤してもよく、２種以 上を併⽤してもよい。  （Ａ）ポリオールのＯＨ基価は、特に限定されないが、その下限値は、⼗分な塗膜硬度 を付与する点から１５０ｍｇＫＯＨ／ｇが好ましく、より⾼い塗膜硬度を付与する点から ２００ｍｇＫＯＨ／ｇがより好ましく、２５０ｍｇＫＯＨ／ｇが特に好ましい。⼀⽅で、 その上限値は、硬化塗膜に⾃⼰修復性を確実に付与する点から４００ｍｇＫＯＨ／ｇが好 ましく、⾃⼰修復性をより向上させる点から３８０ｍｇＫＯＨ／ｇがより好ましく、３５ ０ｍｇＫＯＨ／ｇが特に好ましい。  （Ａ）ポリオールの質量平均分⼦量は、特に限定されないが、塗膜硬度と⾃⼰修復性と のバランスの点から３００〜１０００が好ましく、５００〜９００が特に好ましい。質量 平均分⼦量の異なるポリオールを２種以上組み合わせて使⽤することもできる。  （Ａ）ポリオールとして市販されているものには、例えば、ＰＬＡＣＣＥＬ ３０５（ ポリカプロラクトントリオール：（株）ダイセル製、ＯＨ基価＝３０５ｍｇＫＯＨ／ｇ） 、ＰＬＡＣＣＥＬ ３０８（ポリカプロラクトントリオール：（株）ダイセル製、ＯＨ基 価＝１９５ｍｇＫＯＨ／ｇ）、ＰＬＡＣＣＥＬ ３０９（ポリカプロラクトントリオール ：（株）ダイセル製、ＯＨ基価＝１８６ｍｇＫＯＨ／ｇ）等を挙げることができる。これ らのポリオールは、単独で使⽤してもよく、２種以上を併⽤してもよい。  （Ｂ）脂肪族ポリイソシアネート及び／または該脂肪族ポリイソシアネートの変性体  脂肪族ポリイソシアネート、脂肪族ポリイソシアネートの変性体は、ポリオールと反応 させてポリウレタンを得るための成分である。また、後述する末端が⽔酸基で変性された ポリジアルキルシロキサンと併⽤されることで、硬化⼯程として、光硬化を⾏わずに熱処 理による硬化のみで、優れた⾃⼰修復性を有しつつ、耐油性に優れた硬化塗膜等の硬化物 を形成できる。  本発明の組成物では、ポリイソシアネートとして、脂肪族ポリイソシアネート単独でも 、脂肪族ポリイソシアネートの変性体単独でもよく、脂肪族ポリイソシアネートと脂肪族 ポリイソシアネートの変性体とを併⽤してもよい。  脂肪族ポリイソシアネートは、特に限定されず、例えば、メチレンジイソシアネート、 テトラメチレンジイソシアネート、ヘキサメチレンジイソシアネート、ドデカメチレンジ イソシアネート、トリメチルヘキサメチレンジイソシアネート、メチルペンタンジイソシ アネート、リジンジイソシアネートなどが挙げられる。これらのうち、光硬化⼯程を⽤い ずに熱硬化⼯程のみにて耐油性をより向上させる点から、炭素数３〜１０の脂肪族ポリイ ソシアネートが好ましく、耐油性をより向上させつつ耐候性にも寄与する点から炭素数３ 〜１０の直鎖状脂肪族ポリイソシアネートがより好ましく、耐油性をより向上させつつ耐 候性と機械的特性がバランスよく向上する点からヘキサメチレンジイソシアネートが特に 好ましい。これらの脂肪族ポリイソシアネートは、単独で使⽤してもよく、２種以上を併 ⽤してもよい。  また、脂肪族ポリイソシアネートの変性体は、特に限定されず、例えば、上記脂肪族ポ リイソシアネートのイソシアヌレート体、アダクト体、ビウレット体、２官能型などが挙 げられる。これらのうち、光硬化⼯程を⽤いずに熱硬化⼯程のみにて耐油性をより向上さ せる点から、脂肪族ポリイソシアネートの、イソシアヌレート体、２官能型が好ましく、 耐油性をより向上させつつ耐候性にも寄与する点から、炭素数３〜１０の脂肪族ポリイソ 【００３３】 【００３２】 【００３１】 【００３０】 【００２９】 【００２８】 【００２７】